(57)【要約】【課題】  本発明は、カールとクラックを抑制し、硬度に優れた透明導電層積層用フィルムを提供することを目的とする。【解決手段】  フィルム基材上の一方の面に、ハードコート層と光学調整層とをこの順で積層された透明導電層積層用フィルムであって、  前記ハードコート層は、（メタ）アクリロイル基を側鎖に有し、且つ（メタ）アクリル当量が２００ｇ／ｅｑ〜６００ｇ／ｅｑの範囲にある（メタ）アクリルポリマーを含有し、  前記光学調整層は金属酸化物微粒子と電離放射線硬化型樹脂とを含むことを特徴とする透明導電層積層用フィルム。【選択図】なし【特許請求の範囲】
【請求項１】
フィルム基材上の一方の面に、ハードコート層と光学調整層とをこの順で積層された透明導電層積層用フィルムであって、
前記ハードコート層は、（メタ）アクリロイル基を側鎖に有し、且つ（メタ）アクリル当量が２００ｇ／ｅｑ〜６００ｇ／ｅｑの範囲にある（メタ）アクリルポリマーを含有し、
前記光学調整層は金属酸化物微粒子と電離放射線硬化型樹脂とを含むことを特徴とする透明導電層積層用フィルム。
【請求項２】
前記光学調整層の屈折率が１．６０〜１．８０の範囲にあり、かつ、膜厚が０．０１μｍ〜1．０μｍの範囲にあることを特徴とする請求項１に記載の透明導電層積層用フィルム。
【発明の詳細な説明】
【技術分野】
【０００１】
本発明は、透明導電層積層用フィルムに関する。
【背景技術】
【０００２】
近年、スマートフォンやタブレット等のタッチパネル搭載型の液晶ディスプレイの急速な普及に伴い、タッチパネルユニット関連部材の開発に注目が集まっている。タッチパネル関連部材の一つに、基材フィルム上に透明導電層が設けられた透明導電性フィルムがある。透明導電層を構成する導電材料には主に可視光領域での透明性と導電性のバランスにより酸化インジウム錫（ＩＴＯ）が使用されており、スパッタリング等により成膜処理が行われている。タッチパネルの入力方式の１つである投影型静電容量方式のタッチパネルにおいては、ＩＴＯ層をパターニング処理することで電極配線化し、複数の指で同時に複雑な操作が可能なマルチタッチ機能に対応した感度の良い位置検出センサーを成している。
【０００３】
一方、パターニングした透明導電性フィルムは、パターニング部（ＩＴＯから成る配線のある部分）と非パターニング部（ＩＴＯから成る配線がない部分）の光学特性の違いにより、パターニング部が視認しやすくなる現象（骨見え）が問題となっている。骨見えは表示素子としてのタッチパネルの見栄えを低下させてしまうため、見栄えの向上を目的に骨見えを防止する処置が行われている。
【０００４】
骨見えを防止する方法として、一般的に透明導電性フィルムの基材フィルムと透明導電層の間に屈折率調整機能を有する光学調整層を設けることが知られている。上記光学調整層はパターニング部と非パターニング部の光学特性の乖離を減少させることで骨見え防止の効果を発現させている。
【０００５】
また、骨見え防止効果の向上およびハードコート性の付与等を目的に、基材フィルムと透明導電層の間に複数の塗布層を設ける方法が開示されている。
【０００６】
下記特許文献１では、パターニング部が透明基材フィルムの表面から順に、ハードコート層、高屈折率層、低屈折率層、ＩＴＯ層が積層された透明導電性フィルムが提案されている。これにより、パターニング部と非パターニング部の見栄えに優れたエッチング加工された透明導電性フィルムが提供できる。
【先行技術文献】
【特許文献】
【０００７】
【特許文献１】特開２０１１−１３４４８２号公報
【特許文献２】特開２０１２−１１７５８４号公報
【発明の概要】
【発明が解決しようとする課題】
【０００８】
しかしながら、複数の塗布層を設けた場合、それぞれの塗布層の収縮応力が異なるためアニール処理後にカールやクラックが発生しやすくなる。また、特許文献１では、基材フィルムの裏面に機能層を設けることでカール性に優れた透明導電性フィルムを提案しているが、塗布層自体の収縮応力の緩和にはつながらないためクラック発生の懸念は残る。さらに、特許文献２においても、透明な基材層の両面に複数のハードコート層を備えることでカールの発生を効果的に防止できる透明導電性積層体を提案しているが、各塗布層の塗設条件が限定されているため、カールとクラックを抑制する効果的な方法とは言い難く、各塗工層を含むフィルムの総厚が増加しやすい。
【０００９】
以上の通り、従来の特許文献に開示されている技術では、複数層塗設した透明導電性フィルムのカールとクラックの発生を十分に抑制させるという技術課題を解決することができない。
【００１０】
そこで、本発明は、基材フィルムの一方に面にアクリロイル基を側鎖に有するアクリルポリマーから成るハードコート層上に光学調整塗布層を設けることで、カールとクラックを抑制し、硬度に優れた透明導電層積層用フィルムを提供することを目的とする。
【課題を解決するための手段】
【００１１】
本発明者は、上記課題を解決するため鋭意研究の結果、以下の構成を有する発明を完成するに至った。
【００１２】
すなわち、上記課題を解決するため、以下の構成を有する発明を提供する。
（１）フィルム基材上の一方の面に、ハードコート層と光学調整層とをこの順で積層された透明導電層積層用フィルムであって、
前記ハードコート層は、（メタ）アクリロイル基を側鎖に有し、且つ（メタ）アクリル当量が２００ｇ／ｅｑ〜６００ｇ／ｅｑの範囲にある（メタ）アクリルポリマーを含有し、
前記光学調整層は金属酸化物微粒子と電離放射線硬化型樹脂とを含むことを特徴とする透明導電層積層用フィルム。
（２）前記光学調整層の屈折率が１．６０〜１．８０の範囲にあり、かつ、膜厚が０．０１μｍ〜1．０μｍの範囲にあることを特徴とする（１）に記載の透明導電層積層用フィルム。
【発明の効果】
【００１３】
本発明によれば、カールとクラックを抑制し、硬度に優れた透明導電層積層用フィルムを提供することができる。
【発明を実施するための形態】
【００１４】
以下、本発明の実施の形態について詳細に説明する。
本発明は、フィルム基材上の一方の面にハードコート層と、光学調整層とをこの順で積層された透明導電層積層用フィルムであって、
前記ハードコート層は、（メタ）アクリロイル基を側鎖に有し、且つ（メタ）アクリル当量が２００ｇ／ｅｑ〜６００ｇ／ｅｑの範囲にある（メタ）アクリルポリマーを含有し、
前記光学調整層は金属酸化物微粒子と電離放射線硬化型樹脂とを含むことを特徴とする透明導電層積層用フィルムである。
【００１５】
（フィルム基材）
本発明において使用されるフィルム基材は、特に限定されるものではなく、例えば、トリアセチルセルロース、ポリエチレンテレフタレート、シクロオレフィンポリマー、ポリカーボネート、ポリエチレンナフタレート、ポリエチレン、ポリトリメチレンテレフタレート、ポリプロピレン、ポリブチレンテレフタレート、ポリブチレンナフタレート、ポリスチレン、ポリメチルメタクリレート、ポリスチレングリシジルメタクリレート及びこれらの混合物を例示することができるが、耐熱性、入手性、経済性の点からポリエチレンテレフタレート、ポリエチレンナフタレート、トリアセチルセルロースを構成材料とする熱可塑性樹脂フィルムを用いることが好ましい。とりわけ、透明性が高く、しかも安価で入手しやすい点で、ポリエチレンテレフタレートフィルムが好適である。
【００１６】
（ハードコート層）
本発明において、フィルム基材上の一方の面に設けられるハードコート層は、電離放射線硬化型樹脂の１種である（メタ）アクリロイル基を側鎖に有する（メタ）アクリルポリマーを含むことが重要であり、その様な成分を含むハードコート塗布液をフィルム基材上に塗布・乾燥することによりハードコート乾燥塗膜を設け、上記ハードコート乾燥塗膜を電離放射線を照射し硬化させることで形成させることができる。
ハードコート層に（メタ）アクリロイル基を側鎖に有する（メタ）アクリルポリマーが含まれることで、カール及びクラックの抑制を得ることができる。
【００１７】
前記（メタ）アクリルポリマーは、（メタ）アクリル当量が２００ｇ／ｅｑ〜６００ｇ／ｅｑの範囲にあることが重要である。（メタ）アクリル当量が２００ｇ／ｅｑ未満であるとリコート性（再塗布性）に劣るため光学調整層を積層させることが困難となり、６００ｇ／ｅｑを超えると硬度が得られにくくなるので好ましくない。
本発明において、リコート性と硬度の観点から、上記（メタ）アクリル当量は好ましくは２３０ｇ／ｅｑ〜３００ｇ／ｅｑの範囲である。
なお、本発明でいう（メタ）アクリル当量とは、（メタ）アクリロイル基を有する化合物の分子量（ｇ／ｍｏｌ）を、その化合物１分子内に存在する（メタ）アクリロイル基の数で除した値である。
【００１８】
そのような（メタ）アクリルポリマーは、主骨格が（メタ）アクリレートから成り、アクリル、ウレタン、エステル等の１つもしくは複数で変性された変性グラフト共重合体が使用できる。
【００１９】
また、本発明において、前記（メタ）アクリルポリマーと他の電離放射線硬化型樹脂を所望の効果を阻害しない範囲で併用することができる。電離放射線硬化型樹脂とは、電子線または紫外線等を照射することによって重合し硬化する透明な樹脂であり、例えば、アクリル系のモノマーやウレタンアクリレート系樹脂、ポリエステルアクリレート系樹脂、及びエポキシアクリレート系樹脂等のオリゴマーやポリマーなど公知の樹脂から適宜選択することが出来る。モノマーとして好ましいものは、分子内に２個以上の（メタ）アクリロイル基を有する電子線硬化可能な多官能アクリレートからなるものが挙げられる。分子内に２個以上の（メタ）アクリロイル基を有する電子線硬化可能な多官能アクリレートの具体例としては、ネオペンチルグリコールジ（メタ）アクリレート、１，６−ヘキサンジオールジ（メタ）アクリレート、トリメチロールプロパントリ（メタ）アクリレート、ジトリメチロールプロパンテトラ（メタ）アクリレート、ペンタエリスリトールテトラ（メタ）アクリレート、ペンタエリスリトールトリ（メタ）アクリレート、ジペンタエリスリトールヘキサ（メタ）アクリレート等のポリオールポリアクリレート、ビスフェノールＡジグリシジルエーテルのジアクリレート、ネオペンチルグリコールジグリシジルエーテルのジアクリレート、１，６−ヘキサンジオールジグリシジルエーテルのジ（メタ）アクリレートなどのエポキシ（メタ）アクリレート、多価アルコールと多価カルボン酸及び／またはその無水物とアクリル酸とをエステル化することによって得ることができるポリエステル（メタ）アクリレート、多価アルコール、多価イソシアネート及び水酸基含有（メタ）アクリレートを反応させることによって得られるウレタン（メタ）アクリレート、ポリシロキサンポリ（メタ）アクリレート等を挙げることができる。
【００２０】
本発明の透明導電層積層用フィルムにおいて、ハードコート層の表面自由エネルギーが、３０ｍＮ／ｍ〜５５ｍＮ／ｍの範囲であることを特徴とするものである。上記範囲外であると、リコート性に劣るため好ましくない。
【００２１】
本発明において、ハードコート層の表面自由エネルギーとは、ハードコート層表面が層内部（バルク）に比べて過剰に持つエネルギーのことである。また、この表面自由エネルギーは、接触角計（たとえば協和界面科学株式会社製全自動接触角計ＤＭ−７０１など）を用い、水とヘキサデカンでの接触角をＫａｅｌｂｌｅ−Ｕｙ法にて解析することによって測定することができる。
【００２２】
本発明の透明導電層積層用フィルムにおいて、フィルム基材上に形成させたハードコート層の表面自由エネルギーを３０ｍＮ／ｍ〜５５ｍＮ／ｍの範囲に調整するために、ハードコート塗布液にフッ素系レベリング剤、アクリル系レベリング剤、シリコーン系レベリング剤などの公知のレベリング剤を用いることができる。
【００２３】
本発明のハードコート層における表面自由エネルギーを上記範囲内に調整するためのフッ素系レベリング剤の配合量は、ハードコート層の電離放射線硬化型樹脂全量に対して、０．１重量％〜３．０重量％の範囲であることが好ましい。該レベリング剤の配合量が０．１重量％未満であると、レベリング剤の絶対量が少ないために、表面自由エネルギーの調整効果が得られ難く、３．０重量％を超えると、塗膜中の不純物が多くなるために、硬度低下の可能性がある。
【００２４】
本発明の透明導電層積層用フィルムにおいて、ハードコート層の厚みは特に限定されるものではないが、好ましくは１μｍ〜２０μｍ、より好ましくは１μｍ〜１５μｍ、更に好ましくは１μｍ〜１０μｍである。
【００２５】
ハードコート層の厚みが２０μｍを超える場合、電子線硬化型樹脂の硬化収縮によりハードコートフィルムのカールが大きくなりすぎてしまい、取り扱い性が低下する。またハードコート層の厚みが１μｍ未満である場合、ハードコート層は十分な硬度を満たさない恐れがある。
【００２６】
上記ハードコート塗布液には、上記電離放射線硬化型樹脂、レベリング剤のほかに、必要に応じて、光重合開始剤、消泡剤、滑剤、紫外線吸収剤、光安定剤、重合禁止剤、湿潤分散剤、レオロジーコントロール剤、酸化防止剤、屈折率調整剤などが配合される。
【００２７】
上記ハードコート塗布液をフィルム基材上へ塗布するには、公知の任意の塗工方法を用いることができる。例えば、リバースコート法、グラビアコート法、バーコート法、ダイコート法、スプレーコート法、キスコート法、ワイヤーバーコート法、カーテンコート法などが挙げられ、これ等の方法を単独或いは複数組み合わせて用いてもよい。
【００２８】
また、上記ハードコート塗布液を塗工して得られたハードコート乾燥塗膜の乾燥条件としては、フィルム基材の物性および形状を損なわない範囲であればよい。具体的には５０〜２００℃、好ましくは６０〜１５０℃の温度で、０．００５〜６０分間、好ましくは０．０１〜１０分間、加熱および乾燥することにより上記ハードコート乾燥塗膜が形成される。
【００２９】
また、フィルム基材上に塗布したハードコート乾燥塗膜を硬化させる電子線、紫外線の照射条件等は、使用する電子線硬型樹脂、その他添加する各種薬品にあわせて適宜調整すればよい。なお、本発明において、表面の硬度を改善する場合には、窒素ガスなどを封入し酸素濃度を１０００ｐｐｍ以下とした条件下で電子線、紫外線等を照射することができる。
【００３０】
（光学調整層）
本発明における光学調整層は、金属酸化物微粒子を含有する電離放射線硬化型樹脂を主成分とする光学調整層用塗布液を前記ハードコート層上に塗布・乾燥し、硬化することにより形成させることができる。
【００３１】
前記光学調整層は、屈折率１．６０〜１．８０の範囲にあることが好ましい。
屈折率の範囲が１．６０未満であると、透明導電層との光学干渉が大きくなるため骨見え防止効果が得られにくくなり、１．８０を超えるとハードコート層および基材フィルムとの屈折率差が大きくなるため、透明性や色味のバランスが損なわれてしまう。このような観点から、より好ましくは１．６０〜１．７０の範囲であり、更に好ましくは１．６０〜１．６５の範囲である。
【００３２】
そのような屈折率を１．６０〜１．８０の範囲に調整するために、酸化ジルコニウム、酸化チタン、酸化スズ、酸化亜鉛などの公知の金属酸化物微粒子を含有させ、適宜調節することができる。
【００３３】
本発明において光学調整層を形成する電離放射線硬化型樹脂は、所望の効果を阻害しない範囲で従来公知のものを用いることができ、例えば上述されるハードコート層に用いられる電離放射線硬化型樹脂を挙げることができる。
【００３４】
上記光学調整層用塗布液には、上記金属酸化物微粒子、電離放射線硬化型樹脂のほかに、必要に応じて、レベリング剤、光重合開始剤、消泡剤、滑剤、紫外線吸収剤、光安定剤、重合禁止剤、湿潤分散剤、レオロジーコントロール剤、酸化防止剤、防汚剤などが配合される。
【００３５】
本発明において光学調整層の膜厚は、骨見え防止効果を発現させるため１０ｎｍ〜５００ｎｍの範囲で設けることができる。膜厚が１０ｎｍ未満であると光学調整層を均一に設けることが困難となり、５００ｎｍを超えると色味が不均一になる。上述の効果を十分に発現させる観点からは、光学調整層の膜厚は、好ましくは３０ｎｍ〜３００ｎｍ、より好ましくは５０ｎｍ〜１５０ｎｍの範囲である。
【００３６】
上記光学調整層用塗布液をハードコート層上へ塗布するには、公知の任意の塗工方法を用いることができる。例えば、リバースコート法、グラビアコート法、バーコート法、ダイコート法、スプレーコート法、キスコート法、ワイヤーバーコート法、カーテンコート法などが挙げられ、これ等の方法を単独或いは複数組み合わせて用いてもよい。
【００３７】
また、上記光学調整層用塗布液を塗工して得られた光学調整乾燥塗膜の乾燥条件としては、基材フィルムの物性および形状を損なわない範囲であればよい。具体的には５０〜２００℃、好ましくは６０〜１５０℃の温度で、０．００５〜６０分間、好ましくは０．０１〜１０分間、加熱および乾燥することにより上記光学調整乾燥塗膜が形成される。
【００３８】
また、ハードコート層上に塗布した光学調整乾燥塗膜を硬化させる電子線、紫外線の照射条件等は、使用する電離放射線硬化型樹脂、その他添加する各種薬品にあわせて適宜調整すればよい。なお、本発明において、表面の硬度を改善する場合には、窒素ガスなどを封入し酸素濃度を１０００ｐｐｍ以下とした条件下で電子線、紫外線等を照射することができる。
【００３９】
以上説明したように、本発明によれば、フィルム基材上の一方の面にハードコート層、光学調整層の順で積層された透明導電層積層用フィルムであって、前記ハードコート層は（メタ）アクリロイル基を側鎖に有する（メタ）アクリルポリマーから形成された層であり、前記光学調整層は金属酸化物微粒子を含有する電子線硬化型樹脂から形成された層であることから、カールとクラックを抑制し、さらに硬度やリコート性に優れた透明導電層積層用フィルムを得ることができる。
【００４０】
（導電層）
この様にして得られた本発明の透明導電層積層用フィルムは、光学調整層の面上に導電層を積層することができる。導電層としては特に限定されず、公知のものを用いることができ、パターニングされていてもよい。
【実施例】
【００４１】
以下に本発明について実施例及び比較例を挙げて具体的に説明する。以下の実施例及び比較例に示す材料、使用量、割合、処理内容、処理手順等は、本発明の趣旨を逸脱しない限り、適宜、変更することができる。従って、本発明の範囲は以下に示す具体例に限定されるものではない。
【００４２】
［実施例１］
＜ハードコートフィルム＞
メチルエチルケトン（ＭＥＫ）／酢酸エチル＝５０／５０重量部の溶剤に、アクリロイル基を側鎖に有するアクリルポリマー（アクリル当量２４０ｇ／ｅｑ〜２６０ｇ／ｅｑ）を主成分とする電離放射線硬化型樹脂（商品名：ＳＭＰ−２５０Ａ、共栄社化学株式会社製）９５重量部、光重合開始剤（商品名：イルガキュアー１８４、ＢＡＳＦジャパン株式会社製）３重量部、耐光安定剤（商品名：チヌビン１２３、ＢＡＳＦジャパン株式会社製）１．５重量部、レベリング剤（商品名：フタージェント６８１、株式会社ネオス製）０．１５重量部を混合して固形分濃度２０％のハードコート塗布液を作製し、５０μｍ厚さのポリエチレンテレフタレート（ＰＥＴ）フィルム（商品名：Ａ４３００、東洋紡株式会社製）の一方の面にマイヤーバーを用いて乾燥後の膜厚が２μｍとなるように塗工した。次いで、この塗布層を８０℃で１分間乾燥させ溶剤を揮発した後、紫外線照射（１００ｍＪ／ｃｍ２）処理により硬化させハードコート層を形成させハードコートフィルム１（ハードコート層の表面自由エネルギー３０〜５５ｍＮ/ｍ）を得た。
【００４３】
＜透明導電層積層用フィルム＞
次に、酢酸エチル／酢酸ブチル＝５０／５０重量部の溶剤に、酸化ジルコニウム微粒子含有電離放射線硬化型ハードコート剤（商品名：リオデュラスＴＹＺ、東洋インキ株式会社製）を混合して固形分濃度３％の光学調整層用塗布液を作製し、上記ハードコートフィルム１のハードコート層上にマイヤーバーを用いて乾燥後の膜厚が１００ｎｍとなるように塗工した。次いで、この塗工層（光学調整層）を８０℃で１分間乾燥させ溶剤を揮発した後、紫外線照射処理（１００ｍＪ／ｃｍ２）により硬化させ光学調整層を形成させた。
以上のようにして、ポリエチレンテレフタレート（ＰＥＴ）フィルム（商品名：Ａ４３００、東洋紡株式会社製）の一方の面に、ハードコート層、光学調整層を塗工した本発明実施例１の透明導電層積層用フィルム１を作製した。
【００４４】
［実施例２］
上記ハードコートフィルムにおいて、アクリロイル基を側鎖に有するアクリルポリマー（アクリル当量２１０ｇ／ｅｑ〜２３０ｇ／ｅｑ）を主成分とする電離放射線硬化型樹脂とした以外は実施例１と同様にしてハードコートフィルム２（ハードコート層の表面自由エネルギー３０〜５５ｍＮ/ｍ）を得て、そして透明導電層積層用フィルム４を得た。
【００４５】
［実施例３］
上記ハードコートフィルムにおいて、アクリロイル基を側鎖に有するアクリルポリマー（アクリル当量３５０ｇ／ｅｑ〜３７０ｇ／ｅｑ）を主成分とする電離放射線硬化型樹脂とした以外は実施例１と同様にしてハードコートフィルム３（ハードコート層の表面自由エネルギー３０〜５５ｍＮ/ｍ）を得て、そして透明導電層積層用フィルム４を得た。
【００４６】
［実施例４］
上記ハードコートフィルムにおいて、アクリロイル基を側鎖に有するアクリルポリマー（アクリル当量５４０ｇ／ｅｑ〜５６０ｇ／ｅｑ）を主成分とする電離放射線硬化型樹脂とした以外は実施例１と同様にしてハードコートフィルム４（ハードコート層の表面自由エネルギー３０〜５５ｍＮ/ｍ）を得て、そして透明導電層積層用フィルム４を得た。
【００４７】
［比較例１］
上記ハードコートフィルムにおいて、アクリロイル基を側鎖に有するアクリルポリマー（アクリル当量１６０ｇ／ｅｑ〜１８０ｇ／ｅｑ）を主成分とする電離放射線硬化型樹脂とした以外は実施例１と同様にしてハードコートフィルム５（ハードコート層の表面自由エネルギー３０〜５５ｍＮ/ｍ）を得て、そして透明導電層積層用フィルム５を得た。
【００４８】
［比較例２］
上記ハードコートフィルムにおいて、アクリロイル基を側鎖に有するアクリルポリマー（アクリル当量６１０ｇ／ｅｑ〜６３０ｇ／ｅｑ）を主成分とする電離放射線硬化型樹脂とした以外は実施例１と同様にしてハードコートフィルム６（ハードコート層の表面自由エネルギー３０〜５５ｍＮ/ｍ）を得て、そして透明導電層積層用フィルム６を得た。
【００４９】
［比較例３］
上記ハードコートフィルムにおいて、アクリロイル基を側鎖に有するアクリルポリマー（アクリル当量１５０ｇ／ｅｑ以下）を主成分とする電離放射線硬化型樹脂とした以外は実施例１と同様にしてハードコートフィルム７（ハードコート層の表面自由エネルギー３０〜５５ｍＮ/ｍ）を得て、そして透明導電層積層用フィルム７を得た。
【００５０】
＜評価＞
得られた上記各実施例および各比較例の透明導電層積層用フィルムを下記の基準で評価した。
【００５１】
（１）カール
カールの評価は、縦１００ｍｍ、横１００ｍｍにカットしたサンプルを基材フィルム側を下にして置き、１５０℃で1時間アニーリング処理を行った後の四隅の反り高さを測定し、それらの平均値を算出した。
○：平均値が１５ｍｍ未満のもの。
×：平均値が１５ｍｍ以上のもの。
【００５２】
（２）クラック
クラックは、１５０℃で1時間アニーリング処理を行った後、フィルムを曲率直径φ３ｍｍに折り曲げ、下記基準で評価した。
○：目視にてフィルムにクラックが認められないもの。
×：目視にてフィルムにクラックが認められるもの。
【００５３】
（３）リコート性
リコート性は、下記基準で評価した。
○：ハードコート乾燥塗膜上に光学調整層用塗布液を塗布したときに、塗布面にはじき、ムラ、スジなどの外観欠陥の発生が認められないもの。
△：ハードコート乾燥塗膜上に光学調整層用塗布液を塗布したときに、塗布面にはじき、ムラ、スジなどの外観欠陥の発生が一部認められるもの。
×：ハードコート乾燥塗膜上に光学調整層用塗布液を塗布したときに、塗布面にはじき、ムラ、スジなどの外観欠陥の発生が前面に認められるもの。
【００５４】
（４）鉛筆硬度
鉛筆硬度の評価は、ＪＩＳ  Ｋ５６００−５−４に準じて行い、Ｈ硬度の鉛筆を４５°の角度でフィルム表面に当て、７５０ｇの荷重をかけて引掻き試験を行い評価した。
（評価基準）
○：傷がつかないもの。
△：一部傷がつくもの。
×：傷がつくもの。
【００５５】
以上の結果を纏めて下記表１に示す。
【００５６】
【表１】
2018144260.tif 000002
【００５７】
実施例１〜４で示す通り、本発明の透明導電層積層用フィルムは、カールやクラックの抑制効果が高く、硬度に優れている。さらにリコート性にも優れているため、導電層を積層するフィルムとして優れている。